分散作用を有する成分として、a0.1~99.9の質量割合を有するポリカルボキシレートエーテルからの少なくとも1つの代表例、b0~99.8の質量割合を有するポリカルボキシレートエステルからの少なくとも1つの代表例、およびc0.1~99.9質量の質量割合を有する荷電されていないコポリマーからの少なくとも1つの代表例の組合せ物を含有する分散剤。粉末の形で、殊に水溶性粉末として存在する、請求項1記載の分散剤。成分a、場合によりbならびにcを、殊に焼付き防止剤、流動助剤、安定剤からの少なくとも1つの代表例を使用して共乾燥させることによって製造した、請求項2記載の分散剤。成分a、場合によりbならびにcを、殊に組合せac、abc、ab、bcとして、特に有利に組合せacとして噴霧乾燥に掛け、次に別個に乾燥された成分bとの混合に掛ける、請求項2記載の分散剤。ポリカルボキシレートエーテルaがそれぞれ1少なくとも1つのオレフィン系不飽和カルボン酸誘導体またはそのエステルまたは塩および/またはオレフィン系不飽和スルホン酸誘導体またはその塩、および2ポリエーテルマクロモノマーの反応により、一般式Ia、Ibおよび/またはIc:式中、R1、R2ならびにR3は、それぞれ同一かまたは異なり、互いに無関係にHおよび/または非分枝鎖状または分枝鎖状C1~C4アルキル基によって表わされ;Eは、同一かまたは異なり、ならびに非分枝鎖状または分枝鎖状C1~C6アルキレン基、シクロヘキシル基、CH2-C6H10、オルト、メタまたはパラ置換されて存在するC6H4および/または存在していない単位によって表わされ;Gは、同一かまたは異なり、ならびにO、NHおよび/またはCO-NHによって表わされ、但し、Eが存在していない単位である場合には、Gは、存在していない単位の形でも存在し;Aは、同一かまたは異なり、ならびにxが2、3、4および/または5であるCxH2x有利にx=2および/またはCH2CHC6H5によって表わされ;nは、同一かまたは異なり、ならびに0、1、2、3、4および/または5によって表わされ;aは、同一かまたは異なり、ならびに7~350の整数によって表わされ有利に10~200;R4は、同一かまたは異なり、ならびにH、非分枝鎖状または分枝鎖状C1~C20アルキル基、5~8個のC原子を有する脂環式炭化水素基、6~14個のC原子を有する場合により置換されたアリール基、CO-NH2および/またはCOCH3によって表わされる;式中、R5は、同一かまたは異なり、ならびにHおよび/または非分枝鎖状または分枝鎖状C1~C4アルキル基によって表わされ;Eは、同一かまたは異なり、ならびに非分枝鎖状または分枝鎖状C1~C6アルキレン基、シクロヘキシル基、CH2-C6H10、オルト、メタまたはパラ置換されて存在するC6H4および/または存在していない単位によって表わされ;Gは、同一かまたは異なり、ならびに存在していない単位、O、NHおよび/またはCO-NHによって表わされ、但し、Eが存在していない単位である場合には、Gは、存在していない単位の形でも存在し;Aは、同一かまたは異なり、ならびにxが2、3、4および/または5であるCxH2xおよび/またはCH2CHC6H5によって表わされ;nは、同一かまたは異なり、ならびに0、1、2、3、4および/または5によって表わされ;aは、同一かまたは異なり、ならびに7~350の整数によって表わされ;Dは、同一かまたは異なり、ならびに存在していない単位、NHおよび/またはOによって表わされ、但し、Dが存在していない単位である場合には、bは、0、1、2、3または4であり、ならびにcは、0、1、2、3または4であり、この場合bcは、3または4であり、およびDがNHおよび/またはOである場合には、bは、0、1、2または3であり、cは、0、1、2または3であり、この場合bcは、2または3であり、R6は、同一かまたは異なり、ならびにH、非分枝鎖状または分枝鎖状C1~C20アルキル基、5~8個のC原子を有する脂環式炭化水素基、6~14個のC原子を有する場合により置換されたアリール基、CO-NH2および/またはCOCH3によって表わされる;式中、R7、R8ならびにR9は、それぞれ同一かまたは異なり、互いに無関係にHおよび/または非分枝鎖状または分枝鎖状C1~C4アルキル基によって表わされ;Eは、同一かまたは異なり、ならびに非分枝鎖状または分枝鎖状C1~C6アルキレン基、シクロヘキシル基、CH2-C6H10、オルト、メタまたはパラ置換されて存在するC6H4および/または存在していない単位によって表わされ;Aは、同一かまたは異なり、ならびにxが2、3、4および/または5であるCxH2xおよび/またはCH2CHC6H5によって表わされ;nは、同一かまたは異なり、ならびに0、1、2、3、4および/または5によって表わされ;Lは、同一かまたは異なり、ならびにxが2、3、4および/または5であるCxH2xおよび/またはCH2CHC6H5によって表わされ;aは、同一かまたは異なり、ならびに7~350の整数によって表わされ;dは、同一かまたは異なり、ならびに2~350の整数によって表わされ;R10は、同一かまたは異なり、ならびにHおよび/または非分枝鎖状または分枝鎖状C1~C4アルキル基によって表わされ;R11は、同一かまたは異なり、ならびにHおよび/または非分枝鎖状または分枝鎖状C1~C4アルキル基によって表わされるの中の1つによって表わされる構造単位をコポリマー中に生じる少なくとも1つのコモノマーからなるコポリマーの2つの互いに異なる代表例であり、この場合、1.コポリマーa中で、成分1または2を表わさない単位は、それぞれ分子内で差を有さず、および/または2.コポリマーは、a成分1および2のポリマー混合物を表わし、この場合には、前記単位は、基R1および/またはR2および/またはR3および/またはR4および/またはR5および/またはR6および/またはR7および/またはR8および/またはR9および/またはR10および/またはR11および/またはnおよび/またはaおよび/またはbおよび/またはcおよび/またはdに関連して分子内で差を有し、この場合参照された差は、殊に側鎖の組成および長さに関連する、請求項1から4までのいずれか1項に記載の分散剤。コポリマーaがコモノマー成分1を50~99モルの割合で、およびコモノマー成分2を50~1モルの割合で含有する、請求項1から5までのいずれか1項に記載の分散剤。コポリマーaがコモノマー成分1を60~90モルの割合で、およびコモノマー成分2を40~10モルの割合で含有する、請求項5または6記載の分散剤。コモノマー成分1が、アクリル酸またはその塩を表わし、コモノマー成分2が、ポリエーテルマクロモノマーとしてアルコキシル化されたイソプレノールおよび/またはアルコキシル化されたヒドロキシブチルビニルエーテルおよび/またはアルコキシル化されたビニルエーテルおよび/またはアルコキシル化されたメタアリルアルコールおよび/または有利にそれぞれ9~350のオキシアルキレン基の算術平均数を有するビニル化されたメチルポリアルキレングリコールを含有する、請求項5から7までのいずれか1項に記載の分散剤。コモノマー成分1が、一連のアクリル酸、メタクリル酸、クロトン酸、イソクロトン酸、アリルスルホン酸、ビニルスルホン酸およびこれらの適当な塩ならびにこれらのアルキルエステルまたはヒドロキシアルキルエステル、および/またはジカルボン酸、ホスホン酸およびエチレン系不飽和燐酸エステルに由来する、請求項5から8までのいずれか1項に記載の分散剤。コポリマーaが付加的な構造グループを共重合された形で有する、請求項5から9までのいずれか1項に記載の分散剤。付加的な構造グループが、スチレン、アクリルアミドおよび/または疎水性化合物であり、その際、エステル構造単位、ポリプロピレンオキシド単位およびポリプロピレンオキシド/ポリエチレンオキシド単位が特に好ましい、請求項10記載の分散剤。コポリマーaが付加的な構造グループを5モルまで、有利に0.05~3.0モル、殊に0.1~1.0モルの割合で含有する、請求項10または11記載の分散剤。式Iがアリル基含有ポリエーテルまたはビニル基含有ポリエーテルを表わすかまたはイソプレニル化合物またはメタリル化合物を表わす、請求項5から12までのいずれか1項に記載の分散剤。ポリカルボキシレートエステルbの適当な代表例が、主要成分としてモノマータイプのカルボン酸の1つの代表例を含有するモノマー混合物Iを重合させることによって製造しうるポリマーである、請求項1から13までのいずれか1項に記載の分散剤。モノマー混合物Iが一般式II式中、R1は、水素原子またはCH3基を表わし、R2Oは、1つの代表例または2~4個の炭素原子を有する少なくとも2個のオキシアルキレン基からなる混合物を表わし、R3は、水素原子または1~5個の炭素原子を有するアルキル基を表わし、mは、1~350の数を表わしかつ添加されたオキシルキレン基の平均モル数を表わすで示されるアルコキシポリアルキレングリコールモノメタアクリル酸エステル-モノマーb1を含有し、付加的にモノマーb2として、一般式III式中、R4は、水素原子またはCH3基を表わし、M1は、水素原子、一価金属原子、二価金属原子、アンモニウム基または有機アミン基および場合によりモノマーb1およびb2と共重合しうるモノマーb3を表わすで示されるメタアクリル酸を含有する、請求項14記載の分散剤。モノマーb1が5~98質量の量で、モノマーb2が、2~95質量の量で、およびモノマーb3が、50質量までの量でモノマー混合物I中に含有されており、この場合には、モノマーb1、b2およびb3のそれぞれの量は、100質量になるまで添加される、請求項15記載の分散剤。モノマーb1がヒドロキシ-エチルメタアクリレート、ヒドロキシ-プロピルメタアクリレート、ポリエチレン-グリコール-モノメタアクリレート、ポリプロピレン-グリコール-モノメタアクリレート、ポリブチレン-グリコール-モノメタアクリレート、ポリエチレン-グリコール-ポリプロピレン-グリコール-モノメタアクリレート、ポリエチレン-グリコール-ポリブチレン-グリコール-モノメタアクリレート、ポリプロピレン-グリコール-ポリブチレン-グリコール-モノメタアクリレート、ポリエチレン-グリコール-ポリプロピレン-グリコール-ポリブチレン-グリコール-モノメタアクリレート、メトキシ-ポリエチレン-グリコール-モノメタアクリレート、メトキシ-ポリプロピレン-グリコール-モノメタアクリレート、メトキシ-ポリブチレン-グリコール-モノメタアクリレート、メトキシ-ポリエチレン-グリコール-ポリプロピレン-グリコール-モノメタアクリレート、メトキシ-ポリエチレン-グリコール-ポリブチレン-グリコール-モノメタアクリレート、メトキシ-ポリプロピレン-グリコール-ポリブチレン-グリコール-モノメタアクリレート、メトキシ-ポリエチレン-グリコール-ポリプロピレン-グリコール-ポリブチレン-グリコール-モノメタアクリレート、エトキシ-ポリエチレン-グリコール-モノメタアクリレート、エトキシ-ポリプロピレン-グリコール-モノメタアクリレート、エトキシ-ポリブチレン-グリコール-モノメタアクリレート、エトキシ-ポリエチレン-グリコール-ポリプロピレン-グリコール-モノメタアクリレート、エトキシ-ポリエチレン-グリコール-ポリブチレン-グリコール-モノメタアクリレート、エトキシ-ポリプロピレン-グリコール-ポリブチレン-グリコール-モノメタアクリレート、エトキシ-ポリエチレン-グリコール-ポリプロピレン-グリコール-ポリブチレン-グリコール-モノメタアクリレートまたはこれらからなる任意の混合物である、請求項15から16までのいずれか1項に記載の分散剤。モノマーb2が、一連のアクリル酸、メタクリル酸、メタアリルスルホン酸、HEMA-ホスフェート、一価金属塩、二価金属塩、アンモニウム塩およびその有機アミン塩ならびにこれらからなる混合物からの1つの代表例である、請求項15から17までのいずれか1項に記載の分散剤。モノマーb3が、1~20個の炭素原子を有する脂肪アルコールと不飽和カルボン酸とのエステルからの少なくとも1つの代表例、殊にヒドロキシエチル-メタクリレートHEMAまたはヒドロキシプロピル-メタクリレートHPMAである、請求項15から18までのいずれか1項に記載の分散剤。不飽和カルボン酸がマレイン酸、フマル酸、シトラコン酸、メタアリルスルホン酸、イタコン酸、メタアクリル酸または一価金属塩、二価金属塩、アンモニウム塩またはその有機アミン塩である、請求項19記載の分散剤。前記分散剤が不飽和ジカルボン酸、例えばマレイン酸、フマル酸またはシトラコン酸と脂肪族C1~C20アルコール、C2~C4グリコールまたはアルコキシポリアルキレングリコールとのモノエステルまたはジエステルである、請求項19記載の分散剤。成分bが次のモノマー:A加水分解可能な基を含むエチレン系不飽和モノマー、この場合この加水分解可能なモノマーは、活性の結合位置を有し;B1~350個の単位を有する、少なくとも1個のC2~C4オキシアルキレン側鎖を有するエチレン系不飽和モノマーの中の少なくとも1つから形成されたコポリマーである、請求項1記載の分散剤。成分AおよびBがコポリマーb中の代表例である、請求項22記載の分散剤。成分Aのエチレン系不飽和モノマーが少なくとも1つの無水物またはイミドおよび/または少なくとも1つの無水マレイン酸またはマレインイミドを含む、請求項22または23記載の分散剤。成分Aのエチレン系不飽和モノマーが加水分解可能な基を含有するエステル官能基を有するメタアクリル酸エステルを含む、請求項22から24までのいずれか1項に記載の分散剤。エステル官能基が少なくともヒドロキシプロピルまたはヒドロキシエチルである、請求項25記載の分散剤。成分A中のコポリマーbが加水分解可能な基を有する、1つを上廻るエチレン系不飽和モノマーを有する、請求項22から26までのいずれか1項に記載の分散剤。成分Aのエチレン系不飽和モノマーが、基として、エチレン系不飽和モノマーからの少なくとも1つを上廻る代表例、加水分解可能な基からの少なくとも1つの代表例またはこれら双方からなる混合物を有する、請求項27記載の分散剤。加水分解可能基が少なくとも1個のC2~C20アルコール官能基を有する、請求項27または28記載の分散剤。加水分解可能な基が少なくともC1~C20アルキルエステル、C1~C20アミノアルキルエステル、C2~C20アルコール、C2~C20アミノアルコールまたはアミドである、請求項25から27までのいずれか1項に記載の分散剤。成分Bの少なくとも1つのエチレン系不飽和モノマーがC2~C8アルキルエーテル基を有する、請求項22から30までのいずれか1項に記載の分散剤。エチレン系不飽和モノマーがビニル基、アリル基、メチルアリルエーテル基またはイソプレニル基を有するかまたは不飽和C2~C8アルコールから誘導されたものである、請求項31記載の分散剤。不飽和C2~C8アルコールが一連のビニルアルコール、メタアリルアルコール、イソプレノールまたはメチルブテノールからの少なくとも1つの代表例である、請求項32記載の分散剤。成分Bのエチレン系不飽和モノマー側基が少なくとも1つのC4オキシアルキレン単位を有する、請求項22から33までのいずれか1項に記載の分散剤。成分Bの少なくとも1つのエチレン系不飽和モノマーが殊に加水分解可能であるC2~C8カルボン酸エステルを有する、請求項22から34までのいずれか1項に記載の分散剤。オキシアルキレン側基が少なくとも1つの酸化エチレン、少なくとも1つの酸化プロピレン、少なくとも1つのポリエチレンオキシド、少なくとも1つのポリプロピレンオキシドまたはその混合物を有する、請求項22から35までのいずれか1項に記載の分散剤。成分B中のコポリマーbが、少なくとも1つの非イオン性モノマー基および/または加水分解不可能なモノマー基、またはその混合物を有する、請求項22から36までのいずれか1項に記載の分散剤。荷電されていないコポリマーcが一般式IV式中、Qは、少なくとも1個の加水分解可能な基を有するエチレン系不飽和モノマーを表わし、Gは、O、CO-OまたはO-CH2p-O、但し、p=2~8を表わし、この場合ポリマー中のGの変形の混合が可能であり;R1およびR2は、互いに無関係に、少なくとも1個のC2~C8アルキルを表わし;R3は、CH2cを含み、この場合cは、2~5の整数であり、および同じポリマー分子中のR3の代表例の混合が可能であり;R5は、一連のH、直鎖状または分枝鎖状の、飽和または不飽和C1~C20脂肪族炭化水素基、C5~C8脂環式炭化水素基または置換または非置換C6~C14アリール基から選択される少なくとも1つの代表例を表わし;mは、1~30であり、nは、31~350であり、wは、1~40であり、yは、0~1であり、およびzは、0~1であり、この場合yzの総和は、0を上廻るで示される1つの代表例である、請求項1から37までのいずれか1項に記載の分散剤。荷電されていないコポリマーcが一般式V式中、Xは、加水分解可能な基を表わし、Rは、HまたはCH3を表わし;G、p、R1、R2、R3、R5、m、n、w、y、zおよびyzは、式IVに記載の意味を有するで示される1つの代表例である、請求項1から37までのいずれか1項に記載の分散剤。加水分解可能な基が一連のアルキルエステル、アミノアルキルエステル、ヒドロキシアルキルエステル、アミノヒドロキシアルキルエステルまたはアミドからの少なくとも1つの代表例である、請求項39記載の分散剤。荷電されていないコポリマーcが一般式VI式中、R4は、少なくとも1つのC1~C20アルキル基またはC2~C20ヒドロキシアルキル基を表わし、基G、p、R、R1、R2、R3、c、R4、R5ならびにm、n、w、y、zおよびyzは、式IVおよびVに記載の意味を有するで示される少なくとも1つの代表例である、請求項1から37までのいずれか1項に記載の分散剤。pが、4であり、R4が、C2H4OHまたはC3H6OHを表わし;基R5のそれぞれは、Hを表わし、mは、5~30であり、nは、31~250であり、wは、1.5~30であり、yは、0~1であり、zは、0~1であり、およびyzは、0を上廻る、請求項41記載の分散剤。wの総和yzに対するモル比は、1:1~20:1、特に2:1~12:1である、請求項38から42までのいずれか1項に記載の分散剤。コポリマーcが非イオン性ポリエーテル-ポリエステルコポリマーである、請求項1から37までのいずれか1項に記載の分散剤。前記分散剤が、分散作用を有する成分a、bおよびcと共に、一連の消泡剤、界面活性剤、焼付き防止剤、流動助剤、防炎加工剤、収縮低減材、遅延剤、促進剤、水分貯留剤、増粘剤から選択された少なくとも1つの添加剤を含有する、請求項1から44までのいずれか1項に記載の分散剤。前記分散剤が全添加剤を最大15.0質量まで、特に0.05~5.0質量の割合で含有する、請求項45記載の分散剤。請求項1から46までのいずれか1項に記載の粉末状分散剤を製造するための方法であって、成分a、場合によりbならびにcを共乾燥させることによって、殊に焼付き防止剤、流動助剤および安定剤からの少なくとも1つの代表例を使用して、殊に共乾燥させることによって請求項1から46までのいずれか1項に記載の粉末状分散剤を製造するための方法。その側鎖が平均分子量Mw1000以上、有利に2000以上、殊に有利に3000以上を有する、少なくとも1つのモノマー単位を含有する荷電されていないコポリマーcを使用する、請求項47記載の方法。成分a、場合によりbならびにc中の全電荷の合計の割合が5質量以上、有利に7質量以上、特に有利に10質量以上である酸単位を使用する、請求項47または48記載の方法。特に無機結合剤、殊に水硬結合剤および/または潜在水硬結合剤をベースとする、水性の建築化学的懸濁液の流動能を制御するための、請求項1から46までのいずれか1項または請求項47から49までのいずれか1項に記載の分散剤の使用。前記結合剤は、一連のセメント、特にポルトランドセメントの種類CEMI、CEMII、CEMIII、CEMIV、CEMVおよびアルミン酸カルシウムセメント、硫酸カルシウムをベースとする化合物、特に硫酸カルシウム半水和物、硫酸カルシウム無水物または石膏から選択される、少なくとも1つの代表例である、請求項50記載の使用。乾式モルタル組成物、特にタイル張付け材、補修モルタル、目地モルタル、接合モルタル、補強モルタルまたは石膏中への請求項50または51記載の使用。流動能を有する、無機結合剤含有組成物、殊にセルフランニング停止剤またはキャストスクリード中への請求項50または51記載の使用。1.製造例:実施例1.1ビーカー中に、分散作用を有する成分としてポリカルボキシレートエーテルMelfluxPCE2650100質量成分a1を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。引続き、得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.2ビーカー中に、分散作用を有する成分としてポリカルボキシレートエーテルVP2661-599100質量成分a2を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。引続き、得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.3ビーカー中に、分散作用を有する成分としてポリカルボキシレートエステルMelfluxAP100L100質量を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。引続き、得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.4ビーカー中に、分散作用を有する成分として、成分aの代表例としてのポリカルボキシレートエーテルMelfluxPCE83250質量およびマクロモノマー10モルEO66モルを有するヒドロキシブチルビニルエーテルをエトキシル化することによって製造したと2-ヒドロキシエチルアクリレート90モルとからなる、成分cの代表例としての荷電されていないコポリマー50質量の組合せ物を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、160μmの平均粒子直径を有する白色粉末エアジェットシーブ分析を得た。最後に、粉末を、団塊化傾向を減少させるために焼付き防止剤10gで処理した。実施例1.5ビーカー中に、分散作用を有する成分として、ポリカルボキシレートエステルMelfluxAP100L3550質量成分bならびにマクロモノマー10モルEO66モルを有するヒドロキシブチルビニルエーテルをエトキシル化することによって製造したと2-ヒドロキシエチルアクリレート90モルとからなる、成分cの代表例としての荷電されていないコポリマー15質量の組合せ物を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.6ビーカー中に、分散作用を有する成分として、ポリカルボキシレートエーテルMelfluxPCE267015質量成分a1、ポリカルボキシレートエーテルVP2661-59928質量成分a2、ポリカルボキシレートエステルMelfluxAP100L3542質量成分bならびにマクロモノマー10モルEO66モルを有するヒドロキシブチルビニルエーテルをエトキシル化することによって製造したと2-ヒドロキシエチルアクリレート90モルとからなる、成分cの代表例としての荷電されていないコポリマー15質量の組合せ物を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.7ビーカー中に、分散作用を有する成分として、ポリカルボキシレートエーテルVP2661-59942質量成分a2、ポリカルボキシレートエステルMelfluxAP100L42質量成分bならびにマクロモノマー10モルEO66モルを有するヒドロキシブチルビニルエーテルをエトキシル化することによって製造したと2-ヒドロキシエチルアクリレート90モルとからなる、成分cの代表例としての荷電されていないコポリマー16質量の組合せ物を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.8ビーカー中に、分散作用を有する成分として、ポリカルボキシレートエーテルVP2661-59985質量成分a2および荷電されていないマクロモノマー15モルEO66モルを有するヒドロキシブチルビニルエーテルをエトキシル化することによって製造したと2-ヒドロキシエチルアクリレート85モルとからなる、成分cの代表例としての荷電されていないコポリマー15質量の組合せ物を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、150μmの平均粒子直径を有する白色粉末エアジェットシーブ分析を得た。最後に、粉末を、団塊化傾向を減少させるために焼付き防止剤10gで処理した。実施例1.9ビーカー中に、分散作用を有する成分として、成分aの代表例としてのポリカルボキシレートエーテルMelfluxPCE59875質量およびマクロモノマー5モルEO66モルを有するヒドロキシブチルビニルエーテルをエトキシル化することによって製造したと2-ヒドロキシエチルアクリレート95モルとからなる、成分cの代表例としての荷電されていないコポリマー25質量の組合せ物を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、130μmの平均粒子直径を有する白色粉末エアジェットシーブ分析を得た。最後に、粉末を、団塊化傾向を減少させるために焼付き防止剤10gで処理した。実施例1.10ビーカー中に、分散作用を有する成分として、成分aの代表例としてのポリカルボキシレートエーテルMelfluxPCE26705質量、成分dの代表例としての乾燥助剤MelfluxAP4547/23245質量およびマクロモノマー10モルEO130モルを有するヒドロキシブチルビニルエーテルをエトキシル化することによって製造したと2-ヒドロキシエチルアクリレート90モルとからなる、成分cの代表例としての荷電されていないコポリマー50質量を含有する、分散剤の35質量の水溶液200gを室温で予め装入した。引続き、pH値7を有する溶液を攪拌しながらこの溶液にそれぞれ、スチレン化されたジフェニルアミン50質量および平均分子量500g/molのメチルポリエチレングリコール50質量からなる安定剤中間体1gを添加した。引続き、それによって得られたエマルジョンをNIRO-Atomizer社の実験室噴霧乾燥器中で粉末に変換した入口温度230°C、出口温度100°C。得られた粉末を珪酸2gで処理し、流動可能な形に変換した。凝集された粒子を500μmの篩を通して篩別した後に、120μmの平均粒子直径を有する白色粉末エアジェットシーブ分析を得た。最後に、粉末を、団塊化傾向を減少させるために焼付き防止剤10gで処理した。2.使用例:処方:CEMI42.5R1350gCEN標準砂1350g粉末状消泡剤0.675gAgitanP800分散剤xg水432.17g15。混合規定:新しいモルタルをDINEN196-1第6.3段落に従って、しかし、35°Cで製造する。引続き、DINEN445による流出時間を測定した。全ての混合物の中の混合物6は、コンシステンシーを最も長く維持する。後液化は、全く起こらない。